【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
金属表面を、次の成分：
ａ）酸性基を含む少なくとも１種の水溶性ポリマー（Ｘ）、ここでポリマー（Ｘ）は、ポリマー１００ｇあたり少なくとも０．６モルの酸基を有する；
ｂ）一般式（Ｔ１）
【化１】
2013540203.tif 000001
［式中、
Ｒaは、炭素原子８〜１８個を有する分枝鎖状又は線状のアルキル基であり、
ｘは、２〜１２の整数であり、
ｙは、１〜１０の整数であり、
Ｒbは、水素であるか又は炭素原子１〜４個を有する分枝鎖状又は線状のアルキル基であり、
Ｒcは、水素であるか又は炭素原子１〜４個を有する分枝鎖状又は線状のアルキル基であり、
但し、基Ｒb又はＲcのうち少なくとも１種は水素ではない］で示される、少なくとも１種の界面活性剤；
ｃ）任意に、少なくとも１種の補助界面活性剤（Ｔ２）；
ｄ）水を少なくとも８０質量％含有する、少なくとも１種の溶剤（Ｌ）；
ｅ）任意に、少なくとも１種の更なる成分（Ｋ）
を含有する水性組成物と接触させ、その際に該組成物のｐＨ値が０．５〜５の範囲内である、金属表面を不動態化する方法。
【請求項２】
ａ）酸性基を含む少なくとも１種の水溶性ポリマー（Ｘ）  １０〜４０質量％、ここでポリマー（Ｘ）は、ポリマー１００ｇあたり少なくとも０．６モルの酸基を有する；
ｂ）一般式（Ｔ１）
【化２】
2013540203.tif 000002
［式中、
Ｒaは、炭素原子８〜１８個を有する分枝鎖状又は線状のアルキル基であり、
ｘは、５〜８の整数であり、
ｙは、１〜４の整数であり、
Ｒbは、水素であるか又は炭素原子１〜４個を有する分枝鎖状又は線状のアルキル基であり、
Ｒcは、水素であるか又は炭素原子１〜４個を有する分枝鎖状又は線状のアルキル基であり；
但し、基Ｒb又はＲcのうち少なくとも１種は水素ではない］で示される、少なくとも１種の界面活性剤  ０．１〜１質量％；
ｃ）少なくとも１種の補助界面活性剤（Ｔ２）  ０〜２質量％；
ｄ）水を少なくとも８０質量％含有する、少なくとも１種の溶剤（Ｌ）  ２０〜８９質量％；
ｅ）少なくとも１種の更なる成分（Ｋ）  ０〜３０質量％
を含有する組成物を使用する、請求項１記載の方法。
【請求項３】
水性組成物が、一般式（Ｔ１）の少なくとも１種の界面活性剤を含有し、ここに、
Ｒaが炭素原子１０〜１４個を有する分枝鎖状又は線状のアルキル基であり、
ｘが５〜８の整数であり、
ｙが１〜４の整数であり、
Ｒbがメチル及びエチルから選択されており、
Ｒcが水素である、請求項１又は２記載の方法。
【請求項４】
水性組成物が、Ｃ8〜20−アルキル硫酸塩、Ｃ8〜20−アルキルアリール硫酸塩、Ｃ8〜20−アルキルスルホン酸塩、Ｃ8〜20−アルキルアリールスルホン酸塩及び線状又は分枝鎖状の、飽和又は不飽和のＣ8〜20−アルキル基を含み、かつ２〜１４個のエチレンオキシド単位を含むエトキシル化アルコールからなる群から選択される、少なくとも１種の補助界面活性剤（Ｔ２）０．１〜２質量％を含有する、請求項１から３までのいずれか１項記載の方法。
【請求項５】
水溶性ポリマー（Ｘ）が、次のモノマー：
Ｍ１：メタクリル酸及び／又はアクリル酸  ３０〜９０質量％；
Ｍ２：（Ｍ１）とは異なる、１個以上の酸性基を有する少なくとも１種の更なるモノエチレン系不飽和モノマー  １０〜７０質量％；
任意に、Ｍ３：ＯＨ基を有する少なくとも１種のメタクリル酸エステル及び／又はアクリル酸エステル  ０〜４０質量％；
任意に、Ｍ４：（Ｍ１）、（Ｍ２）又は（Ｍ３）とは異なる、少なくとも１種の更なるエチレン系不飽和モノマー  ０〜３０質量％
から構成されているコポリマーである、請求項１から４までのいずれか１項記載の方法。
【請求項６】
水溶性ポリマー（Ｘ）が、次のモノマー：
Ｍ１：アクリル酸  ２０〜６０質量％；
Ｍ２：ビニルホスホン酸  ２０〜６０質量％；
Ｍ３：ヒドロキシエチルアクリラート  １〜４０質量％
から構成されているコポリマーである、請求項１から５までのいずれか１項記載の方法。
【請求項７】
金属表面が、亜鉛（Ｚｎ）、アルミニウム（Ａｌ）及びマグネシウム（Ｍｇ）からなる群から選択される１種以上の金属から本質的になる表面である、請求項１から６までのいずれか１項記載の方法。
【請求項８】
水性組成物を、金属表面上に湿潤皮膜の形態で塗布し、その際に水性組成物を０．３〜２ｇ／ｍ2の範囲内の塗布質量（水性組成物の固形物の合計を基準として）で金属表面上に塗布する、請求項１から７までのいずれか１項記載の方法。
【請求項９】
亜鉛めっきに引き続いて帯材コーティング設備中で亜鉛めっき鋼帯材を連続的に不動態化する方法である、請求項１から８までのいずれか１項記載の方法。
【請求項１０】
ａ）酸性基を含む少なくとも１種の水溶性ポリマー（Ｘ）  １０〜４０質量％、ここでポリマー（Ｘ）は、ポリマー１００ｇあたり少なくとも０．６モルの酸基を有する；
ｂ）一般式（Ｔ１）
【化３】
2013540203.tif 000003
［式中、
Ｒaは、炭素原子８〜１８個を有する分枝鎖状又は線状のアルキル基であり、
ｘは、２〜１２の整数であり、
ｙは、１〜１０の整数であり、
Ｒbは、水素であるか又は炭素原子１〜４個を有する分枝鎖状又は線状のアルキル基であり、
Ｒcは、水素であるか又は炭素原子１〜４個を有する分枝鎖状又は線状のアルキル基であり、
但し、基Ｒb又はＲcのうち少なくとも１種は水素ではない］で示される、少なくとも１種の界面活性剤  ０．１〜１質量％；
ｃ）少なくとも１種の補助界面活性剤（Ｔ２）  ０〜２質量％；
ｄ）水を少なくとも８０質量％含有する、少なくとも１種の溶剤（Ｌ）  ２０〜８９質量％；
ｅ）少なくとも１種の更なる成分（Ｋ）  ０〜３０質量％
を含有する、金属表面を不動態化するための組成物。
【請求項１１】
該組成物中に、Ｃ8〜20−アルキル硫酸塩、Ｃ8〜20−アルキルアリール硫酸塩、Ｃ8〜20−アルキルスルホン酸塩、Ｃ8〜20−アルキルアリールスルホン酸塩及び線状又は分枝鎖状の、飽和又は不飽和のＣ8〜20−アルキル基を含み、かつ２〜１４個、好ましくは４〜１０個のエチレンオキシド単位を含むエトキシル化アルコールからなる群から選択される、少なくとも１種の補助界面活性剤（Ｔ２）０．１〜２質量％が含まれている、請求項１０記載の組成物。
【請求項１２】
金属表面を、次の成分：
ａ）酸性基を含む少なくとも１種の水溶性ポリマー（Ｘ）、ここでポリマー（Ｘ）は、ポリマー１００ｇあたり少なくとも０．６モルの酸基を有する；
ｂ）一般式（Ｔ１）
【化４】
2013540203.tif 000004
［式中、
Ｒaは、炭素原子８〜１８個、特に１０〜１４個；特に炭素原子１０〜１３個を有する分枝鎖状又は線状のアルキル基であり、
ｘは、２〜１２、好ましくは５〜８の整数であり、
ｙは、１〜１０、好ましくは１〜４の整数であり、
Ｒbは、水素であるか又は炭素原子１〜４個を有する分枝鎖状又は線状のアルキル基であり、好ましくはＲbは、メチル又はエチルから選択されており、
Ｒcは、水素であるか又は炭素原子１〜４個を有する分枝鎖状又は線状のアルキル基であり；好ましくはＲcは水素であり、
但し、基Ｒb又はＲcのうち少なくとも１種は水素ではない］で示される、少なくとも１種の界面活性剤；
ｃ）任意に、少なくとも１種の補助界面活性剤（Ｔ２）；
ｄ）水を少なくとも８０質量％含有する、少なくとも１種の溶剤（Ｌ）；
ｅ）任意に、少なくとも１種の更なる成分（Ｋ）；
を含有する水性組成物と接触させることにより得られ、その際に該組成物のｐＨ値が０．５〜５の範囲内である、金属表面上のコーティング。
【請求項１３】
コーティングが付加的に１種以上の塗装層を有する、請求項１２記載のコーティング。